(57)【要約】【課題】有機塗布膜の熱応力によりパッシベーション膜にクラックが発生することを抑制する。【解決手段】本明細書が開示する半導体装置１０は、半導体基板１２と、絶縁膜５８と、第１のパッシベーション膜７６と、第２のパッシベーション膜７０と、応力緩和層７２と、有機塗布膜８０と、樹脂層８２を有する。絶縁膜５８は、半導体基板１２の上方に配置されている。第１のパッシベーション膜７６は、絶縁膜５８の上方に配置されている。第２のパッシベーション膜７０は、第１のパッシベーション膜７６の上方に配置されている。応力緩和層７２は、第２のパッシベーション膜７０の上方に配置されている。有機塗布膜８０は、応力緩和層７２の上方に配置されている。樹脂層８２は、有機塗布膜８０の上方に配置されている。応力緩和層７２のヤング率は有機塗布膜８０のヤング率より小さく、かつ、第２のパッシベーション膜のヤング率より小さい。【選択図】図１
2014049695.tif 000002
【特許請求の範囲】
【請求項１】
半導体基板と、
半導体基板の上方に配置されている絶縁膜と、
絶縁膜の上方に配置されている第１のパッシベーション膜と、
第１のパッシベーション膜の上方に配置されている第２のパッシベーション膜と、
第２のパッシベーション膜の上方に配置されている応力緩和層と、
応力緩和層の上方に配置されている有機塗布膜と、
有機塗布膜の上方に配置されている樹脂層を有しており、
応力緩和層のヤング率が有機塗布膜のヤング率より小さく、かつ、第２のパッシベーション膜のヤング率より小さいことを特徴とする半導体装置。
【請求項２】
有機塗布膜と樹脂層との接着性は、第２のパッシベーション膜と樹脂層との接着性よりも高いことを特徴とする、請求項１に記載の半導体装置。
【請求項３】
第１のパッシベーション膜は、半導電性であることを特徴とする、請求項１又は２に記載の半導体装置。
【請求項４】
第１のパッシベーション膜は、周辺耐圧領域に位置することを特徴とする、請求項１から３の何れか一項に記載の半導体装置。
【請求項５】
有機塗布膜は、ポリアミドを含有することを特徴とする、請求項１から４の何れか一項に記載の半導体装置。
【請求項６】
第２のパッシベーション膜は、ポリイミドを含有することを特徴とする、請求項１から５の何れか一項に記載の半導体装置。
【請求項７】
絶縁膜の上面にさらに金属層が配置されており、
第１のパッシベーション膜は、絶縁膜から金属層に亘って配置され、絶縁膜の表面に接するとともに金属層の表面に接しており、
半導体基板を平面視すると、半導体基板は矩形状に形成されており、
第１のパッシベーション膜は窒化膜で形成されており、第２のパッシベーション膜はポリイミドで形成されており、有機塗布膜はポリアミドで形成されており、
応力緩和層のヤング率をＥＫ、半導体基板の長辺長さをＬ、金属層の膜厚をｔ１、第１のパッシベーション膜の膜厚をｔ２とすると、下記の関係式；
【数１】
2014049695.tif 000005
が成立することを特徴とする、請求項１から６のいずれか一項に記載の半導体装置。
【請求項８】
半導体基板の上方に絶縁膜を形成する絶縁膜形成工程と、
絶縁膜の上方に第１のパッシベーション膜を形成する第１のパッシベーション膜形成工程と、
第１のパッシベーション膜の上方に第２のパッシベーション膜を形成する第２のパッシベーション膜形成工程と、
第２のパッシベーション膜の上方に応力緩和層を形成する応力緩和層形成工程と、
応力緩和層の上方に有機塗布膜を形成する有機塗布膜形成工程と、
有機塗布膜の上方に樹脂層を形成する樹脂層形成工程を有し、
応力緩和層形成工程では、有機塗布膜及び第２のパッシベーション膜のヤング率より小さなヤング率を有する材料で応力緩和層を形成することを特徴とする半導体装置の製造方法。
【発明の詳細な説明】
【技術分野】
【０００１】
本明細書に開示する技術は、半導体装置及びその製造方法に関する。
【背景技術】
【０００２】
半導体装置は、半導体素子を保護するため、半導体基板上に絶縁膜を介してパッシベーション膜（例えば、シリコン窒化膜）が形成されている。パッシベーション膜の上方には、通常、有機塗布膜（例えば、ポリイミド膜（パッシベーション膜の一種））が形成され、さらに樹脂などでパッケージングされる。半導体装置を加熱してはんだ付けを行うと、半導体装置内の吸湿水分がはんだ付け時の加熱によって急激に気化し、その蒸気圧で発生する応力により、有機塗布膜と樹脂との界面で剥離が生じ、これを発端として樹脂にクラックが生じることがある。このようなクラックは半導体装置の信頼性を低下させる。そこで、特許文献１に、はんだ付け実装時におけるポリイミドと樹脂との界面での剥離を防止して、樹脂にクラックが発生することを防止する技術が開示されている。
【先行技術文献】
【特許文献】
【０００３】
【特許文献１】特開平７−２７８３０１号公報
【発明の概要】
【発明が解決しようとする課題】
【０００４】
特許文献１の技術では、樹脂層との接着性が比較的に高いポリアミドを、ポリイミド膜形成時に生成する。そうすることで、ポリアミドを含有する有機塗布膜（以下、ポリアミド膜とも称する）と樹脂層との接着性が向上する。結果として、樹脂層にクラックが発生することを抑制できる。しかしながら、ポリアミドは、ポリイミドに比べて大幅に大きい線膨張係数を有する。近年、半導体装置に要求される動作可能な温度範囲はますます広がっている。そのため、ポリアミド膜が形成された半導体装置では、ポリアミド膜の線膨張係数と半導体基板の線膨張係数の差に起因する熱応力も大きくなる傾向にある。その結果、ポリアミド膜と半導体基板の間に位置するパッシベーション膜にも大きな熱応力が作用し、パッシベーション膜にクラックが生じる虞がある。特に、半導体基板上の絶縁膜の表面に形成されたパッシベーション膜には、半導体基板及び絶縁膜の線膨張係数が小さいことから大きな熱応力が作用し、クラックが生じる虞が生じ易い。このように特許文献１の技術では、ポリアミド膜を形成することで樹脂層との接着性が向上するものの、ポリアミドが大きな線膨張係数を有するため、外部の温度変化に伴う熱応力によりパッシベーション膜にクラックが生じる虞があるという別の問題が生じる。
【０００５】
本明細書では、有機塗布膜（例えば、ポリアミドを含有する膜）の熱応力によりパッシベーション膜にクラックが発生することを抑制する技術を提供する。
【課題を解決するための手段】
【０００６】
本明細書が開示する半導体装置は、半導体基板と、絶縁膜と、第１のパッシベーション膜と、第２のパッシベーション膜と、応力緩和層と、有機塗布膜と、樹脂層を有する。絶縁膜は、半導体基板の上方に配置されている。第１のパッシベーション膜は、絶縁膜の上方に配置されている。第２のパッシベーション膜は、第１のパッシベーション膜の上方に配置されている。応力緩和層は、第２のパッシベーション膜の上方に配置されている。有機塗布膜は、応力緩和層の上方に配置されている。樹脂層は、有機塗布膜の上方に配置されている。応力緩和層のヤング率は有機塗布膜のヤング率より小さく、かつ、第２のパッシベーション膜のヤング率より小さい。
【０００７】
本明細書が開示する半導体装置は、第２のパッシベーション膜と有機塗布膜の間に応力緩和層が配置されている。応力緩和層のヤング率は、応力緩和層の上方に配置されている有機塗布膜のヤング率よりも小さく、かつ、応力緩和層の下方に配置されている第２のパッシベーション膜のヤング率よりも小さくなるように構成されている。このため、外部の温度変化により有機塗布膜が大きく変位しても、その下方に配置されている応力緩和層が大きく変形することにより、第２のパッシベーション膜に生じる熱応力を低減することができる。そのため、第２のパッシベーション膜の下方で、かつ、絶縁膜の上方に配置されている第１のパッシベーション膜に作用する熱応力も低減される。その結果、第１のパッシベーション膜にクラックが発生することを抑制することができる。
【０００８】
本明細書が開示する半導体装置の製造方法は、絶縁膜形成工程と、第１のパッシベーション膜形成工程と、第２のパッシベーション膜形成工程と、応力緩和層形成工程と、有機塗布膜形成工程と、樹脂層形成工程を有する。絶縁膜形成工程では、半導体基板の上方に絶縁膜を形成する。第１のパッシベーション膜形成工程では、絶縁膜の上方に第１のパッシベーション膜を形成する。第２のパッシベーション膜形成工程では、第１のパッシベーション膜の上方に第２のパッシベーション膜を形成する。応力緩和層形成工程では、第２のパッシベーション膜の上方に応力緩和層を形成する。有機塗布膜形成工程では、応力緩和層の上方に有機塗布膜を形成する。樹脂層形成工程では、有機塗布膜の上方に樹脂層を形成する。応力緩和層形成工程では、有機塗布膜及び第２のパッシベーション膜のヤング率より小さなヤング率を有する材料で応力緩和層を形成する。この製造方法によると、第１のパッシベーション膜にクラックが生じ難い半導体装置を製造することができる。
【０００９】
本明細書が開示する技術の詳細、及び、さらなる改良は、発明を実施するための形態、及び、実施例にて詳しく説明する。
【図面の簡単な説明】
【００１０】
【図１】半導体装置の縦断面図を示す。
【図２】低温時における従来の半導体装置の電極近傍の縦断面図を示す。
【図３】図２の半導体装置のパッシベーション膜にクラックが発生した状態を示す。
【図４】半導体装置の電極近傍の縦断面図を示す。
【図５】半導体装置の製造方法を説明するための図であり、半導体基板上に絶縁膜と電極を形成した状態を示す。
【図６】半導体装置の製造方法を説明するための図であり、電極と絶縁膜の表面に窒化膜を形成した状態を示す。
【図７】半導体装置の製造方法を説明するための図であり、電極と絶縁膜と窒化膜の表面にポリイミド膜を形成し、ポリイミド膜の表面にフッ素ゴム層を形成し、フッ素ゴム層の表面にポリアミド膜を形成し、ポリアミド膜の表面に樹脂層を形成した状態を示す。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）  本明細書が開示する半導体装置は、有機塗布膜と樹脂層との接着性は、第２のパッシベーション膜と樹脂層との接着性よりも高い。この構成によると、半導体装置の内部で種々の応力が発生しても、樹脂層が接触面から剥離することを抑制できる。
【００１３】
（特徴２）  本明細書が開示する半導体装置は、第１のパッシベーション膜は、半導電性であってもよい。この構成によると、可動イオンが第１のパッシベーション膜の上層に進入した際に、第１のパッシベーション膜を介して電荷が流れ、半導体基板の表面に誘導電荷が発生することを抑制することができる。
【００１４】
（特徴３）  本明細書が開示する半導体装置は、第１のパッシベーション膜が周辺耐圧領域に形成されていてもよい。この構成によると、半導体基板（特に、リサーフ構造を有する領域）の近傍に可動イオンが進入することを適切に抑制することができる。
【００１５】
（特徴４）  本明細書が開示する半導体装置は、有機塗布膜がポリアミドを含有していてもよい。この構成によると、樹脂層が有機塗布膜から剥離することを抑制できる。また、ポリアミドを含有する膜が外部の温度変化に伴い応力緩和層に作用する熱応力を、応力緩和層が適切に吸収する。そのため、第１のパッシベーション膜にクラックが発生することを抑制することができる。
【００１６】
（特徴５）  本明細書が開示する半導体装置は、第２のパッシベーション膜が、ポリイミドを含有していてもよい。この構成によると、第１のパッシベーション膜にクラックが発生することを適切に抑制することができる。
【００１７】
（特徴６）  本明細書が開示する半導体装置は、絶縁膜の上面にさらに金属層が配置されていてもよい。そして、第１のパッシベーション膜が絶縁膜から金属層に亘って、絶縁膜の表面に接するとともに、金属層の表面に接していてもよい。半導体基板を平面視すると、半導体基板は矩形状に形成されており、第１のパッシベーション膜は窒化膜で形成されており、第２のパッシベーション膜はポリイミドで形成されており、有機塗布膜はポリアミドで形成されていてもよい。応力緩和層のヤング率をＥＫ、半導体基板の長辺長さをＬ、金属層の膜厚をｔ１、第１のパッシベーション膜の膜厚をｔ２とすると、下記の関係式が成立してもよい。
【００１８】
【数１】
2014049695.tif 000003
【００１９】
応力緩和層のヤング率が上記の関係式を満たすことにより、応力緩和層は、有機塗布膜からの熱応力を適切に吸収できるくらい十分に変形することができる。そのため、第１のパッシベーション膜にクラックが発生することを抑制することができる。
【実施例１】
【００２０】
（半導体装置）
本実施例の半導体装置について説明する。図１に示す半導体装置１０は、半導体基板１２と、半導体基板１２の上面及び下面に形成されている電極、絶縁膜等によって構成されている。半導体基板１２は、矩形状の基板であり、アクティブ領域２０と、周辺耐圧領域５０を有している。アクティブ領域２０には、ＩＧＢＴが形成されている。アクティブ領域２０は、半導体基板１２を上面側から見たときに、半導体基板１２の略中央部に形成されている。周辺耐圧領域５０は、アクティブ領域２０の電界を緩和する領域であり、半導体基板１２の外周部に形成されている。より具体的には、半導体基板１２の外部端面（外周面）とアクティブ領域２０の間の領域である。したがって、半導体基板１２を上方から平面視した場合には、アクティブ領域２０は周辺耐圧領域５０に囲まれている。
【００２１】
アクティブ領域２０の上面にはトレンチが形成されている。トレンチの内面は、ゲート絶縁膜に覆われている。トレンチ内には、ゲート電極２８が形成されている。アクティブ領域２０の上面にはエミッタ電極２２が形成されている。エミッタ電極２２には、図示しないリードフレームがはんだ接合されている。より具体的には、エミッタ電極２２上には、導電部材（例えば、銅製の支柱または板）がはんだ接合され、この導電部材上にリードフレームがはんだ接合される。半導体基板１２の下面には、コレクタ電極３４が形成されている。コレクタ電極３４の下面にも、図示しないリードフレームがはんだ接合される。即ち、リードフレームは、半導体基板１２の両面にはんだ接合されている。なお、半導体装置１０の上面側の電極（例えば、エミッタ電極２２、図示しないゲート電極パッド（各ゲート電極２８に接続されているパッド）、及び、その他の信号取出用電極）は、はんだ等のろう材や、ワイヤーボンディングや、導電性ペースト等によって、外部の導電部材に接続される。
【００２２】
アクティブ領域２０内には、ｎ型のエミッタ領域２４、ｐ型のボディ領域２６、ｎ型のドリフト領域３０、ｐ型のコレクタ領域３２が形成されている。エミッタ領域２４は、半導体基板１２の上面に露出する範囲に形成されている。エミッタ領域２４は、ゲート電極２８を覆うゲート絶縁膜に接している。エミッタ領域２４は、エミッタ電極２２に対してオーミック接続されている。ボディ領域２６は、エミッタ領域２４の側方及びエミッタ領域２４の下側に形成されている。ボディ領域２６は、エミッタ領域２４の下側でゲート絶縁膜に接している。２つのエミッタ領域２４の間のボディ領域２６（いわゆる、ボディコンタクト領域）は、ｐ型不純物濃度が高く、エミッタ電極２２に対してオーミック接続されている。ドリフト領域３０は、ボディ領域２６の下側に形成されている。ドリフト領域３０は、ボディ領域２６によってエミッタ領域２４から分離されている。ドリフト領域３０は、トレンチの下端部のゲート絶縁膜と接している。コレクタ領域３２は、ドリフト領域３０の下側に形成されている。コレクタ領域３２は、ｐ型不純物濃度が高く、コレクタ電極３４に対してオーミック接続されている。上述した各電極及び各半導体領域によって、アクティブ領域２０内にＩＧＢＴが形成されている。
【００２３】
周辺耐圧領域５０内には、ディープｐ型領域５２、リサーフ領域５６、及び、端部ｎ型領域６２が形成されている。ディープｐ型領域５２は、アクティブ領域２０と周辺耐圧領域５０の境界に位置している。ディープｐ型領域５２は、半導体基板１２の上面に露出する範囲に形成されている。ディープｐ型領域５２は、ボディ領域２６と接している。ディープｐ型領域５２は、アクティブ領域２０内のゲート電極２８よりも深い深さまで形成されている。ディープｐ型領域５２は、高濃度にｐ型不純物を含有しており、ディープｐ型領域５２上に形成されている電極５４に対してオーミック接続されている。電極５４は、「金属層」の一例に相当する。
【００２４】
リサーフ領域５６は、ディープｐ型領域５２に隣接している。リサーフ領域５６は、半導体基板１２の上面に露出する範囲に形成されている。リサーフ領域５６は、ディープｐ型領域５２よりも浅い深さに形成されている。リサーフ領域５６のｐ型不純物濃度は、ディープｐ型領域５２よりも低い。また、リサーフ領域５６のｐ型不純物濃度は、端部ｎ型領域６２のｎ型不純物濃度よりも低い。端部ｎ型領域６２は、半導体基板１２の端面に露出するとともに半導体基板１２の上面に露出する範囲に形成されている。端部ｎ型領域６２は、比較的高濃度にｎ型不純物を含有しており、端部ｎ型領域６２上に形成されている電極６４に対してオーミック接続されている。電極６４は、「金属層」の一例に相当する。ディープｐ型領域５２、リサーフ領域５６、及び、端部ｎ型領域６２の下側には、上述したドリフト領域３０が形成されている。すなわち、ドリフト領域３０は、アクティブ領域２０から周辺耐圧領域５０まで広がっている。また、ドリフト領域３０は、リサーフ領域５６と端部ｎ型領域６２の間の範囲にも存在しており、その範囲内で半導体基板１２の上面に露出している。以下では、リサーフ領域５６と端部ｎ型領域６２の間のドリフト領域３０を、周辺ドリフト領域３０ａという。ドリフト領域３０のｎ型不純物濃度は、端部ｎ型領域６２のｎ型不純物濃度よりも低い。周辺耐圧領域５０内においても、ドリフト領域３０の下側にコレクタ領域３２が形成されている。
【００２５】
周辺耐圧領域５０の表面には、絶縁膜５８が形成されている。絶縁膜５８は、ディープｐ型領域５２から端部ｎ型領域６２まで伸びており、リサーフ領域５６と周辺ドリフト領域３０ａの上面にそれぞれ形成されている。絶縁膜５８の上面には、電極５４及び電極６４が形成されている。電極５４は、絶縁膜５８に形成された貫通孔を介してディープｐ型領域５２に接触している。電極６４は、端部ｎ型領域６２に接触している。なお、本実施例における電極５４及び電極６４はアルミニウムでできているが、電極を形成する金属の種類はこれに限られない。
【００２６】
電極５４と電極６４の間には、絶縁膜５８が位置し、その絶縁膜５８上に窒化膜７６が形成されている。窒化膜７６は、電極５４と電極６４の間に亘って形成されている。即ち、窒化膜７６は、電極５４の表面の少なくとも一部に接すると共に、電極６４の表面の少なくとも一部に接するように、絶縁膜５８の表面に形成されている。したがって、窒化膜７６は、周辺耐圧領域５０の表面に、絶縁膜５８から電極５４及び電極６４にかけて、一続きの膜として形成されている。窒化膜７６は、「第１のパッシベーション膜」の一例に相当する。本実施例における窒化膜７６は、半導電性のシリコン窒化膜（いわゆるＳＩｎＳｉＮ膜）であるが、第１のパッシベーション膜を形成する物質はこれに限られない。
【００２７】
電極５４及び電極６４の表面、窒化膜７６の表面、及び絶縁膜５８の表面には、ポリイミド膜７０が形成されている。ポリイミド膜７０は、エミッタ電極２２の上面の一部にも接している。即ち、ポリイミド膜７０は、アクティブ領域２０の表面の一部、及び周辺耐圧領域５０の表面に連続した層として形成されている。ポリイミド膜７０は、「第２のパッシベーション膜」の一例に相当する。なお、本実施例では、第２のパッシベーション膜をポリイミド膜７０で形成したが、第２のパッシベーション膜を形成する物質はこれに限られない。
【００２８】
ポリイミド膜７０の上面には、フッ素ゴム層７２が形成されている。フッ素ゴム層７２は、「応力緩和層」の一例に相当する。フッ素ゴム層７２は、例えば、デュポン社製のバイトン（登録商標）を用いて形成することができる。なお、本実施例では、応力緩和層としてフッ素ゴム層７２を形成したが、応力緩和層を形成する物質はこれに限られない。例えば、応力緩和層はシリコンゴムで形成されてもよい。シリコンゴムには、例えば、セメダイン社製のバスコーク（登録商標）を用いることができる。
【００２９】
フッ素ゴム層７２の上面には、ポリアミド膜８０が形成されている。ポリアミド膜８０は、「有機塗布膜」の一例に相当する。図１には図示していないが、ポリアミド膜８０は半導体基板１２の端面にも形成されている。即ち、ポリアミド膜８０は、フッ素ゴム層７２の上面から半導体基板１２の端面にかけて、連続した膜として形成されている。ここで、ポリアミド膜８０のヤング率はおよそ３．７［ＧＰａ］であり、フッ素ゴム層７２のヤング率は０．０３５〜０．０５５［ＧＰａ］であり、ポリイミド膜７０のヤング率はおよそ３．６［ＧＰａ］である。従って、フッ素ゴム層７２のヤング率は、ポリアミド膜８０のヤング率よりも小さく、かつ、ポリイミド膜７０のヤング率よりも小さい。なお、本実施例では、有機塗布膜をポリアミド膜８０で形成したが、有機塗布膜を形成する物質はこれに限られない。
【００３０】
ポリアミド膜８０の上面には、樹脂層８２が形成されている。図１には図示していないが、樹脂層８２も半導体基板１２の端面に形成されている。即ち、樹脂層８２は、ポリアミド膜８０の表面を覆うように形成されている。樹脂層８２には、エポキシ樹脂などの熱硬化性樹脂を用いることができる。ただし、樹脂層８２を形成する物質はこれらには限られない。樹脂層８２とポリアミド膜８０の接着性は、樹脂層８２とポリイミド膜７０の接着性よりも高い。従って、樹脂層８２と接するようにポリアミド膜８０を形成することで、樹脂層８２と、樹脂層８２が接する膜との密着性が向上し、樹脂層８２が半導体基板１２から剥離し難くなる。なお、接着性を評価する方法としては、例えば、引張りせん断接着強さ試験を用いることができる。
【００３１】
ここで、上記の半導体装置１０において、窒化膜７６におけるクラックの発生を防止するための条件について説明する。半導体装置１０に生じる熱応力は、半導体装置１０が使用される温度範囲によって決まる。即ち、窒化膜７６の上方に形成される樹脂層８２やポリアミド膜８０などの部材は、一般に１６０〜１８０［℃］の範囲で形成される。そのため、上記の部材形成時の温度から離れた温度になるほど、ポリアミド膜８０から窒化膜７６に作用する熱応力が大きくなる。したがって、半導体装置１０が使用される温度範囲を設定すれば、その設定された温度範囲のうち最低温度のときに最も熱応力が高くなる。このため、その最低温度のときに窒化膜７６に作用する応力を算出し、算出される応力が窒化膜７６の降伏応力よりも小さくなればよい。例えば、半導体装置１０が使用される温度範囲の最低温度を０［℃］以下のある温度（例えば、寒冷地で使用する際に曝される最低温度）としたとき、電極（その間に窒化膜が形成される２つの電極を指す）の厚さをｔ１（図４参照）、窒化膜の厚さをｔ２（図４参照）、矩形状の半導体基板の長辺長さをＬ、応力緩和層のヤング率をＥＫとすると、窒化膜７６にクラックが発生しないためには、下記の関係式が成立すればよい。
【００３２】
【数１】
2014049695.tif 000004
【００３３】
上記の関係式が成立する場合は、比較的に大きな熱応力が作用する低温時においても窒化膜７６にクラックが発生しない。具体例としては、Ｌ＝１２［ｍｍ］である半導体基板１２上に、ｔ１＝５［μｍ］、ｔ２＝１．１［μｍ］となるように電極５４、６４、及び窒化膜７６を形成し、応力緩和層にフッ素ゴム層７２を用いて外部の温度を０［℃］以下の所定の温度（例えば、寒冷地で使用する際に曝される最低温度）に設定した場合、窒化膜７６にクラックが発生することはなかった。このとき、上記不等式の右辺は０．７７８［ＧＰａ］であり、一方、フッ素ゴム層７２のヤング率は０．０３５〜０．０５５［ＧＰａ］であるため、上記の関係式を満たしている。
【００３４】
次に、図２から図４を参照して、従来の半導体装置を比較例として参照しながら、本実施例の半導体装置１０の利点を説明する。図２は、低温時における従来の半導体装置の部分拡大図を示す。図２に示す矢印は、各部材の線膨張係数の大きさを模式的に示す。矢印の長さは線膨張係数の大きさを表しているが、各矢印の長さの比は線膨張係数の大きさを正確に反映したものではなく、大小関係を示しているに過ぎないことに留意されたい。各部材の線膨張係数の差により各部材には熱応力が発生する。発生する熱応力としては、例えばせん断応力や圧縮応力が挙げられるが、これらに限定されない。
【００３５】
従来の半導体装置の半導体基板１１２、絶縁膜１５８、窒化膜１７６、ポリイミド膜１７０、ポリアミド膜１８０、及び樹脂層１８２は、本実施例の半導体装置１０の半導体基板１２、絶縁膜５８、窒化膜７６、ポリイミド膜７０、ポリアミド膜８０、及び樹脂層８２とそれぞれ同じ物質でできているが、フッ素ゴム層７２が形成されていない点で本実施例の半導体装置１０と異なっている。半導体基板１１２、絶縁膜１５８、窒化膜１７６、ポリイミド膜１７０、ポリアミド膜１８０、及び樹脂層１８２の線膨張係数はそれぞれおよそ、３［ｐｐｍ／Ｋ］、０．６［ｐｐｍ／Ｋ］、３［ｐｐｍ／Ｋ］、４０［ｐｐｍ／Ｋ］、８０［ｐｐｍ／Ｋ］、９［ｐｐｍ／Ｋ］である。ポリアミドはポリイミドに比べて大きな線膨張係数を有するため、外部の温度変化に伴い、ポリアミド膜１８０とポリイミド膜１７０の線膨張係数の差に起因する熱応力が窒化膜１７６に作用する。この熱応力は、樹脂層１８２やポリアミド膜１８０などが形成される温度から離れた温度になるほど大きくなる。即ち、上記の熱応力は、従来の半導体装置が動作可能な温度範囲内において、低温になるほど大きくなる。従って、低温時においては大きな熱応力が窒化膜１７６に作用する。また、窒化膜１７６は、半導体基板１１２及び絶縁膜１５８の上方に形成されており、その一方で、ポリイミド膜１７０、ポリアミド膜１８０、及び樹脂層１８２の下方に形成されている。上記の線膨張係数の値によると、半導体基板１１２及び絶縁膜１５８の線膨張係数は、ポリイミド膜１７０、ポリアミド膜１８０、及び樹脂層１８２の線膨張係数よりも大幅に小さい。別言すれば、窒化膜１７６は、線膨張係数が比較的に大きな部材（部材群）と線膨張係数が比較的に小さな部材（部材群）の間に形成されている。そのため、窒化膜１７６の上方の部材群と窒化膜１７６の下方の部材群との線膨張係数の差に起因する熱応力が、それらの間に位置する窒化膜１７６に作用する。低温時においては上記の熱応力がさらに大きくなる。従来の半導体装置では、これらの熱応力（ポリアミド膜１８０とポリイミド膜１７０の線膨張係数の差に起因する熱応力と、窒化膜１７６の上方の部材群と窒化膜１７６の下方の部材群との線膨張係数の差に起因する熱応力）により、窒化膜１７６にクラック１０３が生じる虞があった（図３参照）。
【００３６】
ここで、図４は、本明細書が開示する半導体装置の部分拡大図である。ポリイミド層７０とポリアミド層８０の間にはフッ素ゴム層７２が形成されている。フッ素ゴム層７２のヤング率は、その上面に形成されているポリアミド層８０のヤング率よりも小さく、また、その下面に形成されているポリイミド膜７０のヤング率よりも小さいため、フッ素ゴム層７２は比較的に変形しやすい。そのため、低温時においてポリアミド層８０の変位がフッ素ゴム層７２によって拘束され難い。従って、ポリアミド層８０が、フッ素ゴム層７２の下方に形成されているポリイミド層７０に作用する熱応力が低減する。結果として、外部の温度変化（特に低温化）に伴う、ポリアミド層８０とポリイミド層７０の線膨張係数の差に起因する熱応力が小さくなる。また、フッ素ゴム層７２がポリアミド層８０からの熱応力を吸収することにより、窒化膜７６の上方に形成されている部材群（即ち、ポリイミド層７０、応力緩和層７２、ポリアミド層８０、及び樹脂層８２）と、窒化膜７６の下方に形成されている部材群（即ち、半導体基板１２及び絶縁膜５８）との線膨張係数の差に起因する熱応力の大きさも従来の半導体装置と比べて小さくなる。窒化膜７６に作用するこれらの熱応力が従来と比べて小さくなることにより、窒化膜７６にクラックが発生することを抑制することができる。
【００３７】
特に、本実施例における半導体装置１０では、図１に示すように、窒化膜７６は電極５４と電極６４の間に形成されている。より具体的には、絶縁膜５８から電極５４、６４に亘って、絶縁膜５８の表面に接するとともに、電極５４、６４の側面、及び上面の一部に接するように形成されている。別言すれば、窒化膜７６は、電極５４、６４の角部を覆うように形成されている。ここで、図２を参照しながら従来の半導体装置と比較して説明する。従来の半導体装置においても、電極１５４、及び図示しない電極１６４の間に、窒化膜１７６が窒化膜７６と同じように配置されている。なお、電極１５４は電極５４と同じ物質でできており、その線膨張係数は２４［ｐｐｍ／Ｋ］である。従来の半導体装置では、外部の温度変化（特に低温化）に伴い上述した熱応力が窒化膜１７６に作用すると、周囲からの応力が集中しやすい角部において、図３に示すように、窒化膜１７６にクラック１０３が発生することがある。なお、クラックが発生する箇所はこれに限られず、例えば、窒化膜１７６の屈曲部（図３において、窒化膜１７６が絶縁膜１５８から電極１５４の側面にかけて立ち上がっている部分）に生じる場合もある。一般に、窒化膜が電極の角部を覆うように形成されている構成は、角部に応力が集中するため、窒化膜が平坦な面上に形成されている構成よりも、窒化膜にクラックが生じやすい。しかしながら、本実施例の半導体装置１０では、ポリアミド膜８０とポリイミド膜７０の間にフッ素ゴム層７２が形成されており、フッ素ゴム層７２がポリアミド膜８０からの熱応力を吸収する。従って、窒化膜７６が、絶縁膜５８から電極５４（及び図示しない電極６４）に亘って、電極５４（及び図示しない電極６４）の角部を覆うように形成されている構成でも、窒化膜７６にクラックが発生するほどの大きな熱応力が作用することを抑制することができる。即ち、窒化膜７６にクラックが発生することを抑制することができる。
【００３８】
また、応力緩和層のヤング率、電極５４、６４の厚みと窒化膜７６の厚み、及び矩形状の半導体基板１２の長辺長さを、前述した関係式を満たすように調整することにより、窒化膜７６に作用する応力が窒化膜７６の降伏応力以下となり、窒化膜７６にクラックが発生することを抑制できる。また、ポリアミド膜８０は、ポリイミド膜７０よりも樹脂層８２との接着性が高いため、種々の熱応力が樹脂層８２に作用しても、樹脂層８２にクラックが発生したり、樹脂層８２がポリアミド膜８０から剥離したりすることを抑制することができる。
【００３９】
また窒化膜は、外部からＮａ、Ｃｕ、及びＣｌなどの可動イオンが半導体基板１２に進入することを防止する。従って、窒化膜７６が周辺耐圧領域５０に形成されることにより、可動イオンがリサーフ領域５６の近傍に進入することを防止できる。特に、図１に示すように、窒化膜７６を電極５４と電極６４の間に連続した膜として形成することにより、可動イオンがリサーフ領域５６の近傍に進入することを確実に防止することができる。
【００４０】
さらに、窒化膜が半導電性であることにより、半導体基板１２の表面に誘導電荷が発生することを抑制できる。このため、周辺耐圧領域における耐圧性が低下することを抑制できる。特に、図１に示すように窒化膜７６を電極５４と電極６４の間に跨って形成することにより、半導体基板１２の表面に誘導電荷が発生することを確実に抑制できる。従って、周辺耐圧領域における耐圧性が低下することを抑制できる。
【００４１】
以上に説明したように、本実施例における半導体装置１０によれば、窒化膜７６にクラックが発生することを抑制することができる。
【００４２】
（半導体装置の製造方法）
次に、半導体装置１０の製造方法について、図５から図７を参照して説明する。図示していないが、半導体基板１２のアクティブ領域２０には、拡散層等の半導体素子構造が形成されている。アクティブ領域２０の半導体素子構造の形成方法は従来公知の方法であるため、それらの方法については説明を省略し、本明細書が開示する技術に関わる部分だけ説明する。以下の説明では、主に半導体基板１２の周辺耐圧領域５０の表面に設けられる保護膜の形成方法について説明する。また、以下に示す図では、電極５４の近傍のみを描いているが、以下の製造方法は周辺耐圧領域５０において共通である。本実施例では、半導体基板１２に対して、絶縁膜形成工程、金属層形成工程、第１のパッシベーション膜形成工程、第２のパッシベーション膜形成工程、応力緩和層形成工程、有機塗布膜形成工程、樹脂層形成工程を実施することによって、半導体装置１０を製造する。
【００４３】
（絶縁膜形成工程）
まず、図５に示すように、公知の方法によって半導体基板１２の表面に絶縁膜５８を形成する。次に、絶縁膜５８にフォトリソグラフィ技術などを用いてエッチングを施し、パターニングされた絶縁膜５８を形成する。
【００４４】
（金属層形成工程）
次に、図５に示すように、絶縁膜５８及び半導体基板１２の表面に、ＣＶＤ法などでアルミニウム層を形成する。なお、アルミニウム層と絶縁膜５８の間、及び、アルミニウム層と半導体基板１２との間には、予めバリア層が形成されていてもよい。その後、アルミニウム層にフォトリソグラフィ技術などを用いてエッチングを施し、電極５４を形成する。なお、図示しない電極６４についても同様の方法で形成する。
【００４５】
（第１のパッシベーション膜形成工程）
続いて、図６に示すように、絶縁膜５８の表面及び電極５４の表面に、プラズマＣＶＤ法などを用いて窒化膜７６を形成する。窒化膜７６を形成する方法はプラズマＣＶＤ法に限られず、例えば、ラジカルビーム法などを用いてもよい。このようにして形成された窒化膜７６は、電極５４から絶縁膜５８に亘って連続して形成されており、絶縁膜５８の表面に接すると共に電極５４の側面及び上面の一部に接している。
【００４６】
（第２のパッシベーション膜形成工程）
続いて、半導体基板１２の表面にポリイミドを含有する有機溶剤をスピン塗布などの方法によって塗布して乾燥させて、ポリイミド塗布膜を形成する。次に、ポリイミドベーク処理を施して、ポリイミド塗布膜を焼成し、図７に示すようなポリイミド膜７０を形成する。ポリイミドベーク処理は、例えば１６０〜１８０［℃］の温度範囲内で実施される。なお、アクティブ領域２０の表面に形成されたポリイミド膜７０は、その後アクティブ領域２０の素子上にリードフレームを配置するため、その一部がエッチングにより除去される。ポリイミド塗布膜は、ポリイミドベーク処理によって一定の割合で収縮するため、ポリイミド膜７０が図７に示すように窒化膜７６の上面及び絶縁膜５８の上面を覆うように、ポリイミド塗布膜の高さを予め調整しておくことが望ましい。このようにして形成されたポリイミド膜７０は、窒化膜７６から電極５４（及び電極６４、及びエミッタ電極２２の一部）を経て絶縁膜５８に亘って連続して形成されており、窒化膜７６の表面、電極５４の表面（及び電極６４の表面、及びエミッタ電極２２の表面の一部）、及び絶縁膜５８の表面に接している。
【００４７】
（応力緩和層形成工程）
続いて、半導体基板１２の表面にフッ素ゴムをスピン塗布などの方法によって塗布して乾燥させて、図７に示すようなフッ素ゴム層７２を形成する。フッ素ゴム層７２は、例えば、デュポン社製のバイトン（登録商標）を用いて形成することができる。なお、アクティブ領域２０の表面に形成されたフッ素ゴム層７２は、その後アクティブ領域２０の素子上にリードフレームを配置するため、その一部がエッチングにより除去される。このようにして形成されたフッ素ゴム層７２は、ポリイミド膜７０の上面に接している。次の工程に進む前に、半導体基板１２には、その表面（より詳細には、アクティブ領域２０の素子上）と裏面（即ち、コレクタ電極３４裏面）にリードフレームがはんだ接合される。
【００４８】
（有機塗布膜形成工程）
続いて、半導体基板１２を、ポリアミドを含有する有機溶剤（以下、ポリアミド液とも称する）に浸漬して乾燥させて、図７に示すようなポリアミド膜８０を形成する。このようにして形成されたポリアミド膜８０は、フッ素ゴム層７２からリードフレームに亘って、フッ素ゴム層７２の表面、半導体基板１２の端面、及びリードフレームのポリアミド液に浸漬された部分に接するように、連続した膜として形成される。なお、ポリアミドのヤング率はおよそ３．７［ＧＰａ］であり、フッ素ゴム（例えば、バイトン（登録商標））のヤング率は０．０３５〜０．０５５［ＧＰａ］である。従って、本実施例における半導体装置１０では、有機塗布膜及び応力緩和層が、応力緩和層のヤング率が、有機塗布膜のヤング率よりも小さくなるような材料を用いて形成されている。
【００４９】
（樹脂層形成工程）
次に、熱硬化性樹脂を射出成形して、半導体基板１２を樹脂で封止する。射出成形の方法は従来公知であるため、説明は省略する。熱硬化性樹脂には、例えばエポキシ樹脂が用いられるが、これに限定されない。射出成形により形成された樹脂層８２は、ポリアミド膜８０の表面全体、及びリードフレームの一部を覆うように形成される。その後、リードフレームが半導体基板１２に接している面とは反対側の面に形成されているポリアミド膜８０及び樹脂層８２は、ＣＭＰ法などを用いて除去される。なお、研磨方法はＣＭＰ法に限られない。
【００５０】
以上に説明した製造方法によれば、図１，４に示す本実施例の半導体装置１０を製造することができる。
【００５１】
以上、本明細書が開示する技術の実施例について詳細に説明したが、これらは例示にすぎず、本明細書が開示する半導体装置及び半導体装置の製造方法は、上記の実施例を様々に変形、変更したものが含まれる。
【００５２】
例えば、実施例において窒化膜７６は半導電性シリコン窒化膜（ＳＩｎＳｉＮ膜）で形成されたが、窒化膜７６は、半導電性シリコン窒化膜（ＳＩｎＳｉＮ膜）の上面にシリコン窒化膜（ＳｉＮ）を有する２層構造であってもよい。この場合、窒化膜７６の上層の膜であるシリコン窒化膜（ＳｉＮ）が外部からの可動イオンの進入を抑制するとともに絶縁の役割を果たし、窒化膜７６の下層の膜である半導電性シリコン窒化膜（ＳＩｎＳｉＮ膜）が、半導電性の性質を利用して基板表面に誘導電荷が発生することを抑制する。即ち、このようなパッシベーション膜が周辺耐圧領域５０に形成されることにより、外部からの可動イオンがリサーフ領域５６の近傍に進入することを抑制することができる。特に、このようなパッシベーション膜が電極５４と電極６４の間に形成されることにより、外部からの可動イオンがリサーフ領域５６の近傍に進入することを確実に抑制することができる。なお、上述した窒化膜７６の機能から明らかなように、窒化膜７６の一端が電極５４に接続され、窒化膜７６の他端が電極６４に接続されていればよい。このため、窒化膜７６は、電極５４の上面に形成される必要はなく、電極５４の側面にのみ形成されていてもよい。同様に、窒化膜７６は、電極６４の上面に形成される必要はなく、電極６４の側面にのみ形成されていてもよい。
【００５３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５４】
１０：半導体装置
１２：半導体基板
２０：アクティブ領域
２２：エミッタ電極
２４：エミッタ領域
２６：ボディ領域
２８：ゲート電極
３０：ドリフト領域
３０ａ：周辺ドリフト領域
３２：コレクタ領域
３４：コレクタ電極
５０：周辺耐圧領域
５２：ディープｐ型領域
５４、６４：電極
５６：リサーフ領域
５８：絶縁膜
６２：端部ｎ型領域
７０：ポリイミド膜
７２：フッ素ゴム層
７６：窒化膜
８０：ポリアミド膜
８２：樹脂層
【図１】
2014049695.tif 000006
【図２】
2014049695.tif 000007
【図３】
2014049695.tif 000008
【図４】
2014049695.tif 000009
【図５】
2014049695.tif 000010
【図６】
2014049695.tif 000011
【図７】
2014049695.tif 000012